(57)【特許請求の範囲】
【請求項１】
少なくとも外層、中間層及びシール層を有する多層フィルムであって、該多層フィルムの１４０〜１６０℃における貯蔵弾性率の最大値（Ａ）が、該多層フィルムの１１０〜１３０℃における貯蔵弾性率の最小値（Ｂ）より大きいものであり、
前記貯蔵弾性率は、動的粘弾性測定装置により、引張りモードで測定されるものであり、
前記外層は、結晶性ポリエステル系樹脂であり、
前記結晶性ポリエステル系樹脂が、酸成分としてテレフタル酸あるいはテレフタル酸ジメチルを用い、グリコール成分としてエチレングリコール及びシクロヘキサンジメタノールを用いて得られる飽和ポリエステル樹脂であり、前記グリコール成分におけるシクロヘキサンジメタノールの含有量が３〜１０モル％であり、
前記中間層は、エチレン-ビニルアルコール共重合体樹脂とポリアミド樹脂とを含み、 
前記シール層は、ポリオレフィン系樹脂であり、
前記外層の厚さは１０〜５０μｍであり、前記中間層の厚さは１０〜４０μｍであることを特徴とする多層フィルム。
【請求項２】
前記貯蔵弾性率の最大値（Ａ）と前記貯蔵弾性率の最小値（Ｂ）の差（（Ａ）−（Ｂ））が、１０ＭＰａ以上である請求項１に記載の多層フィルム。
【請求項３】
前記結晶性ポリエステル系樹脂の降温過程における結晶化温度が１８５℃以下である請求項１に記載の多層フィルム。
【請求項４】
前記シール層がイージーピール機能を有する樹脂からなる請求項１に記載の多層フィルム。
【請求項５】
蓋材（Ｈ）と底材（Ｓ）とをヒートシールしてなる包装体であって、前記蓋材（Ｈ）または底材（Ｓ）の少なくとも一方が請求項１乃至４のいずれか１項に記載された多層フィルムを含むものである包装体。
【発明の詳細な説明】
【技術分野】
【０００１】
本発明は、多層フィルム及びそれを用いた包装体に関する。
【背景技術】
【０００２】
食品や医薬品等の包装においては、様々な要求性能を満足するために複合化された多層フィルムが多く用いられている。例えば、多層フィルムを真空成形あるいは圧空成形により内容物に適した形に成形したもの（以下、底材と記載する。）と未成形フィルム（以下、蓋材と記載する。）とからなる包装体の場合、底材側には成形性に優れる未延伸フィルムを多層化したものが使用されることが多い。一方、蓋材側には一般に印刷が施されるため、少なくとも１層に印刷適性に優れる延伸フィルムを含む多層フィルムが広く用いられている。内容物が重量物等である包装体の中には、ＪＩＳの分類ではシートの区分に属する厚み範囲のものもある。
【０００３】
これら包装体に用いられるフィルムへの要求性能としては、ガスバリアー性や耐ピンホール性等が挙げられる。前者は、内容物が酸素ガスにより変質することを防ぐために必要であり、塩化ビニリデン樹脂、ポリビニルアルコール樹脂、エチレン−ビニルアルコール共重合体樹脂（以下、ＥＶＯＨ樹脂と記載する。）及びジアミン単位の９０モル％以上がメタキシリレンジアミン単位であるポリアミド樹脂（ポリメタキシレンアジパミド、ＭＸＤ−６ナイロン）等が好適に用いられる。一方、後者は、流通過程において振動や落下等で製品に与えられる外部応力によってピンホールが発生することを防ぐために必要であり、各種延伸フィルムやポリアミド樹脂を含む多層フィルムが好適に用いられる。（例えば、特許文献１参照。）
【０００４】
これら内容物保護に関する機能以外にも、内容物に対する認識、区別を可能にする透明性、使用時に簡便に開封出来るイージーピール性および包装体の見栄えが良いこと等、内容物に適した性能が要求されるが、包装コストが安いこと、および包装体の生産性が高いことも重要である。そのため、近年、生産速度を上げたり、従来製造されていたよりも広い幅で包装体を製造することで、単位時間当たりの生産数を増やした方法で包装体が製造される場合が増加している。また、廃棄物の削減や包装コストを下げるために包装資材の減容化、すなわち、蓋材および底材の薄肉化が進んでいる。
【０００５】
また、包装体に要求される性能の1つにカール性がある。ここで言うカール性とは、底材と蓋材をシールしたときに包装体のフランジ部に発生するカールがどれだけ少ないかを表すものである。カール性が悪い、すなわち、包装体のフランジ部に発生するカールが大きいと、商品の見栄えが悪くなるだけではなく、製造時のベルトコンベアーでの搬送時に不良が生じたり、包装体を複数個整列させ、その整列した包装体に印刷されたラベルを貼り付ける必要がある際に、ラベルが斜めに貼り付けられ、貼り直しの工数が発生する等の問題が生じ、単位時間当たりの生産数を下げてしまうことがあった。
【０００６】
このカールの原因としては、底材と蓋材の熱膨張係数や収縮挙動等が異なること、底材と蓋材にかかっている張力が異なることに起因する場合が多いが、底材や蓋材の弾性率が低い場合にカールが発生することもある。後者は、単位時間当たりの生産数を増やした方法で包装体が製造される場合、すなわち高速で広幅の生産機（以下、高速・広幅ラインと記載する。）を使用して包装体を生産する場合において発生しやすい。底材や蓋材の弾性率が低い場合に発生するカールを抑制するために、底材に用いる多層フィルムの腰の強さや多層フィルムのある１つの層の弾性率を規定し、カール改善を果たそうとする試みが行われている。（例えば、特許文献２及び３参照。）
【０００７】
【特許文献１】特許第２０７３３９６号公報
【特許文献２】特開２００７−９８５７９号公報
【特許文献３】特開２００７−１３６９１４号公報
【発明の開示】
【発明が解決しようとする課題】
【０００８】
本発明の目的は、成形加工された多層フィルムに中身を充填する底材と、前記底材に対して熱シールされる蓋材とを有する包装体において、前記底材及び蓋材のいずれにも使用することができる多層フィルムであって透明性や成形性を損なうことなく、カール性に優れた多層フィルムを提供することにある。
【０００９】
更に、本発明の多層フィルムからなるカール性に優れた包装体を提供することにある。
【課題を解決するための手段】
【００１０】
このような目的は、下記（１）〜（８）に記載の本発明により達成される。即ち本発明は、
（１）少なくとも外層、中間層及びシール層を有する多層フィルムであって、該多層フィルムの１４０〜１６０℃における貯蔵弾性率の最大値（Ａ）が、該多層フィルムの１１０〜１３０℃における貯蔵弾性率の最小値（Ｂ）より大きいことを特徴とする多層フィルム、
（２）前記貯蔵弾性率の最大値（Ａ）と前記貯蔵弾性率の最小値（Ｂ）の差（（Ａ）−（
Ｂ））が、１０ＭＰａ以上である（１）項に記載の多層フィルム、
（３）前記外層が結晶性ポリエステル系樹脂である（１）項に記載の多層フィルム、
（４）前記結晶性ポリエステル系樹脂の降温過程における結晶化温度が１８５℃以下である（３）項に記載の多層フィルム、
（５）前記結晶性ポリエステル系樹脂が、酸成分としてテレフタル酸あるいはテレフタル酸ジメチルを用い、グリコール成分としてエチレングリコール及びシクロヘキサンジメタノールを用いて得られる飽和ポリエステル樹脂であり、前記グリコール成分におけるシクロヘキサンジメタノールの含有量が３〜１０モル％であることを特徴とする（４）項に記載の多層フィルム、
（６）前記中間層が、エチレン-ビニルアルコール共重合体樹脂、ポリアミド樹脂、ポリオレフィン系樹脂からなる群の少なくとも一種の樹脂を含む（１）項に記載の多層フィルム、
（７）前記シール層がイージーピール機能を有する樹脂からなる（１）項に記載の多層フ
ィルム、
（８）蓋材（Ｈ）と底材（Ｓ）とをヒートシールしてなる包装体であって、前記蓋材（Ｈ）または底材（Ｓ）の少なくとも一方が（１）〜（７）項のいずれかに記載された多層フィルムを含むものである包装体。
である。
【発明の効果】
【００１１】
本発明によれば、透明性や成形性を損なうことなく、底材と蓋材をシールした包装体のフランジ部に発生するカールを抑制できる多層フィルムを提供することが可能となる。また、カールの抑制効果が高いため、底材に用いる多層フィルムの厚みを薄くすることが可能となる。
【発明を実施するための最良の形態】
【００１２】
以下、本発明の多層フィルムについて詳細に説明する。
本発明の多層フィルムは、少なくとも外層、中間層及びシール層を有する多層フィルムであって、該多層フィルムの１４０〜１６０℃における貯蔵弾性率の最大値（Ａ）が、該多層フィルムの１１０〜１３０℃における貯蔵弾性率の最小値（Ｂ）より大きいことを特徴とする多層フィルムである。
【００１３】
まず、多層フィルムについて好適な実施形態に基づいて説明する。
例えば、図１に示すように、多層フィルム７０は、少なくとも外層１と、中間層２と、シール層３とがこの順で積層されてなる。
以下、各層について説明する。
【００１４】
（外層）
外層１は、包装体の見栄えや手にしたときの質感が優れるといった機能を有している。
また、底材と蓋材をシールした際にフランジ部に発生するカールを抑制する機能も有している。外層１に好適に用いられる樹脂はポリエステル系樹脂である。これにより、ポリエステル系樹脂は剛性が高いことに加え、フィルムにした際の透明性や表面光沢度が良いことから、包装体の見栄えや質感を優れたものにすることができる。
【００１５】
前記ポリエステル系樹脂は、酸成分としてテレフタル酸等の２価の酸またはエステル形成能を持つそれらの誘導体を用い、グリコール成分として炭素数２〜１０のグリコール、その他の２価のアルコールまたはエステル形成能を有するそれらの誘導体等を用いて得られる飽和ポリエステル樹脂をいう。前記ポリエステル系樹脂として、具体的にはポリエチレンテレフタレート樹脂、ポリトリメチレンテレフタレート樹脂、ポリヘキサメチレンテレフタレート樹脂等のポリアルキレンテレフタレート樹脂が挙げられる。これにより、特に包装体の見栄えや質感を向上することができる。
【００１６】
前記ポリエステル系樹脂は、多層フィルムにした際の１４０〜１６０℃における貯蔵弾性率の最大値（Ａ）が、該多層フィルムの１１０〜１３０℃における貯蔵弾性率の最小値（Ｂ）より大きくなる範囲であれば、他の成分を共重合しても良い。共重合成分の量は、多層フィルムにした際の前記貯蔵弾性率の最大値（Ａ）と前記貯蔵弾性率の最小値（Ｂ）の差（（Ａ）−（Ｂ））が、１０ＭＰａ以上となるように制限するほうが、包装体のカール抑制効果が高くなるため好ましい。前記共重合する成分としては、公知の酸成分、アルコール成分、フェノール成分またはエステル形成能を持つこれらの誘導体、ポリアルキレングリコール成分等が挙げられる。
【００１７】
前記共重合可能な酸成分としては、例えば２価以上の炭素数８〜２２の芳香族カルボン酸、２価以上の炭素数４〜１２の脂肪族カルボン酸、さらには、２価以上の炭素数８〜１５の脂環式カルボン酸、及びエステル形成能を有するこれらの誘導体が挙げられる。前記共重合可能な酸成分の具体例としては、例えばテレフタル酸、イソフタル酸、ナフタレンジカルボン酸、ビス（ｐ−カルボジフェニル）メタンアントラセンジカルボン酸、４−４‘−ジフェニルカルボン酸、１，２−ビス（フェノキシ）エタン−４，４’−ジカルボン酸、５−ナトリウムスルホイソフタル酸、アジピン酸、セバシン酸、アゼライン酸、ドデカンジオン酸、マレイン酸、トリメシン酸、トリメリット酸、ピロメリット酸、１，３−シクロヘキサンジカルボン酸、１，４−シクロヘキサンジカルボン酸及びエステル形成能を有するこれらの誘導体が挙げられる。これらは、単独あるいは２種以上を併用して用いることができる。
【００１８】
前記共重合可能なアルコール及び／またはフェノール成分としては、例えば２価以上の炭素数２〜１５の脂肪族アルコール、２価以上の炭素数６〜２０の脂環式アルコール、炭素数６〜４０の２価以上の芳香族アルコールまたは、フェノール及びエステル形成能を有するこれらの誘導体が挙げられる。前記共重合可能なアルコール及び／またはフェノール成分の具体例としては、エチレングリコール、プロパンジオール、ブタンジオール、ヘキサンジオール、デカンジオール、ネオペンチルグリコール、シクロヘキサンジメタノール、シクロヘキサンジオール、２，２‘−ビス（４−ヒドロキシフェニル）プロパン、２，２’−ビス（４−ヒドロキシシクロヘキシル）プロパン、ハイドロキノン、グリセリン、ペンタエリスリトール、などの化合物、及びエステル形成能を有するこれらの誘導体、ε−カプロラクトン等の環状エステルが挙げられる。
【００１９】
前記共重合可能なポリアルキレングリコール成分としては、例えばポリエチレングリコール、ポリプロピレングリコール、ポリテトラメチレングリコール及び、これらのランダムまたはブロック共重合体、ビスフェノール化合物のアルキレングリコール（ポリエチレングリコール、ポリプロピレングリコール、ポリテトラメチレングリコール、及びこれらのランダムまたはブロック共重合体等）付加物等の変性ポリオキシアルキレングリコール等が挙げられる。
【００２０】
このようなポリエステル系共重合体樹脂の中でも、降温過程における結晶化温度が１８５℃以下である結晶性ポリエステル系樹脂が多層フィルムの製膜性の点で好ましい。ここで言う降温過程における結晶化温度とは、試料を約５ｍｇ秤量し、それを示差走査熱量測定装置にセットし、昇温速度５℃／分で上限温度を３５０℃に設定して昇温した後、降温速度５℃／分で２５℃まで冷却した際に現われたピークの内、最大ピークが現われた温度のことである。降温過程における結晶化温度が１８５℃より大きいものは、ポリエステル系樹脂の結晶化速度が速く、多層フィルムを共押出法で製膜する際に、ポリエステル系樹脂層の結晶化が起こりやすく、推奨生産条件幅が狭いといった問題点があるだけでなく、条件によっては多層フィルムの透明性が損なわれる場合がある。
【００２１】
前記降温過程における結晶化温度が１８５℃以下であるポリエステル系樹脂としては、酸成分としてテレフタル酸あるいはテレフタル酸ジメチルを用い、グリコール成分としてエチレングリコール及びシクロヘキサンジメタノールを用いて得られる飽和ポリエステル樹脂であり、前記グリコール成分におけるシクロヘキサンジメタノールの含有量が３〜１０モル％であるポリエステル樹脂が具体的な例として挙げられる。このポリエステル樹脂は透明性に優れるため、外層として用いることにより外観の良いフィルムを作製することができる。前記グリコール成分におけるシクロヘキサンジメタノールの含有量が３モル％未満では、ポリエステル樹脂の結晶化温度が１８５℃より大きくなり多層フィルムの製膜性の点で劣る。一方、前記グリコール成分におけるシクロヘキサンジメタノールの含有量が１０モル％を超える場合は、多層フィルムにした際の１４０〜１６０℃における貯蔵弾性率の最大値（Ａ）が、該多層フィルムの１１０〜１３０℃における貯蔵弾性率の最小値（Ｂ）の差が小さくなり、包装体のカール抑制効果が小さくなるので好ましくない。
【００２２】
このような外層１の厚さは、特に限定されないが、１０〜５０μｍが好ましく、特に２０〜３０μｍが好ましい。厚さが前記範囲内であると、比較的安価で、外観がより優れたフィルムを得ることができ、また、多層フィルムにした際の前記貯蔵弾性率の最大値（Ａ）と前記貯蔵弾性率の最小値（Ｂ）の差（（Ａ）−（Ｂ））が、１０ＭＰａ以上となり、包装体のカールの抑制効果が高くなる。
【００２３】
（中間層）
中間層２としては、以下の理由によりＥＶＯＨ樹脂、ポリアミド樹脂、ポリオレフィン系樹脂などから選ばれる少なくとも１種類以上の樹脂を用いることが好ましい。
【００２４】
前記ＥＶＯＨ樹脂を中間層として使用することで、酸素バリアー性を付与することが可能となる。ＥＶＯＨ樹脂以外にも酸素バリアー性を付与する目的でポリビニルアルコール樹脂、塩化ビニリデン樹脂、及びジアミン成分に芳香環を有するポリアミド樹脂等を含有することができるが、多層フィルムの製膜性やフィルム剛性の点でＥＶＯＨ樹脂を用いることが好ましい。中でもエチレン共重合比率が２４〜４４モル％のＥＶＯＨ樹脂が好適に用いられる。ＥＶＯＨ樹脂のエチレン共重合比率が２４モル％未満では、容器形状への加工性に劣ったり、加熱水や蒸気の影響より酸素バリアー性の低下を起こしやすくなる。一方、エチレン共重合比率が４４モル％を超えると、乾燥状況下における酸素バリアー性が充分でなく、内容物の変質が起こり易くなる。
【００２５】
前記ポリアミド樹脂を中間層として使用することで、耐ピンホール性や包装体のカールを抑制する効果を得ることが可能となる。前記ポリアミド樹脂としては、例えば、ポリカプラミド（ナイロン−６）、ポリ−ω−アミノヘプタン酸（ナイロン−７）、ポリ−ω−アミノノナン酸（ナイロン−９）、ポリウンデカンアミド（ナイロン−１１）、ポリラウリルラクタム（ナイロン−１２）、ポリエチレンジアミンアジパミド（ナイロン−２、６）、ポリテトラメチレンアジパミド（ナイロン−４、６）、ポリヘキサメチレンアジパミド（ナイロン−６、６）、ポリヘキサメチレンセバカミド（ナイロン−６、１０）、ポリヘキサメチレンドデカミド（ナイロン−６、１２）、ポリオクタメチレンアジパミド（ナイロン−８、６）、ポリデカメチレンアジパミド（ナイロン−１０、８）や、共重合樹脂であるカプロラクタム／ラウリルラクタム共重合体（ナイロン−６／１２）、カプロラクタム／ω−アミノノナン酸共重合体（ナイロン−６／９）、カプロラクタム／ヘキサメチレンジアンモニウムアジペート共重合体（ナイロン−６／６、６）、ラウリルラクタム／ヘキサメチレンジアンモニウムアジペート共重合体（ナイロン−１２／６、６）、エチレンジアミンアジパミド／ヘキサメチレンジアンモニウムアジペート共重合体（ナイロン−２、６／６、６）、カプロラクタム／ヘキサメチレンジアンモニウムアジペート／ヘキサメチレンジアンモニウムセバケート共重合体（ナイロン−６、６／６、１０）、エチレンアンモニウムアジペート／ヘキサメチレンジアンモニウムアジペート／ヘキサメチレンジアンモニウムセバケート共重合体（ナイロン−６／６、６／６、１０）等といった結晶性ポリアミドや、その主骨格がヘキサメチレンジアミンとテレフタル酸及び／又はイソフタル酸が重合したもの、具体的には、ヘキサメチレンジアミン−イソフタル酸の重合体、ヘキサメチレンジアミン−テレフタル酸の重合体、ヘキサメチレンジアミン−テレフタル酸−ヘキサメチレンジアミン−イソフタル酸の共重合体等といった非晶性のポリアミド樹脂を用いることができる。これらは、単独あるいは２種以上を併用して用いることができる。
【００２６】
このような中間層にポリアミド系樹脂を用いた層の厚さは、特に限定されないが、１０〜４０μｍが好ましく、特に１０〜２５μｍが好ましい。該ポリアミド系樹脂を用いた層の厚みが１０μｍ未満であると、輸送時や誤って落下してしまった際にピンホールが発生する場合があり、４０μｍを超えると、深絞り成形性あるいは打ち抜き性が低下する場合がある。
【００２７】
前記ＥＶＯＨ樹脂あるいはポリアミド系樹脂以外の樹脂を、フィルムの腰の強さ、耐ピンホール性、柔軟性あるいは成形性等を上げる目的で他の樹脂層を中間層として含有することができる。特にポリオレフィン系樹脂を中間層として使用することで、包装体の屈曲によるピンホール発生を抑制することが可能となる。このような中間層に好適に用いられる樹脂としては、低密度ポリエチレン樹脂（以下、ＬＤＰＥ樹脂と記載する。）、直鎖状低密度ポリエチレン樹脂（以下、ＬＬＤＰＥ樹脂と記載する。）、中密度ポリエチレン樹脂（以下、ＭＤＰＥ樹脂と記載する。）、高密度ポリエチレン樹脂（以下、ＨＤＰＥ樹脂と記載する。）、ポリプロピレン樹脂（以下、ＰＰ樹脂と記載する。）等のポリオレフィン樹脂及びエチレン共重合体であるエチレン−酢酸ビニル共重合体（以下、ＥＶＡ樹脂と記載する。）、エチレン−メチルメタアクリレート共重合体（以下、ＥＭＭＡ樹脂と記載する。）、エチレン−エチルアクリレート共重合体（以下、ＥＥＡ樹脂と記載する。）、エチレン−メチルアクリレート共重合体（以下、ＥＭＡ樹脂と記載する。）、エチレン−エチルアクリレート−無水マレイン酸共重合体（以下、Ｅ−ＥＡ−ＭＡＨ樹脂と記載する。）、エチレン−アクリル酸共重合体（以下、ＥＡＡ樹脂と記載する。）、エチレン−メタクリル酸共重合体（以下、ＥＭＡＡ樹脂と記載する。）、アイオノマー（以下、ＩＯＮ樹脂と記載する。）等のポリオレフィン系樹脂が好適に使用でき、単体あるいは２種類以上を含んでいても良い。なかでも、ＬＬＤＰＥ樹脂、ＩＯＮ樹脂を用いることで、耐ピンホール性をより良好にすることができる。ここで言うＬＬＤＰＥ樹脂とは、メタロセン触媒にて製造されたメタロセン直鎖状低密度ポリエチレン樹脂（ｍＬＬＤＰＥ樹脂）も含むものである。また、ＩＯＮ樹脂の分子鎖間を架橋する金属陽イオンとしてはＮａ+、Ｚｎ+等があるがいずれのタイプでも良い。さらには、シール層３に隣接するようにポリオレフィン系樹脂層を設けることで、シール層３にイージーピール機能を付与した際のピール強度をより均一にすることができる。
【００２８】
特に、中間層としてポリアミド系樹脂層とポリオレフィン系樹脂層の両方を含有する多層フィルムは、ポリアミド系樹脂層が硬いものや鋭利なものによる接触に対するピンホール発生を抑制し、ポリオレフィン系樹脂層が屈曲によるピンホール発生を抑制するので、両層が補完しあって、振動や落下により与えられる外部応力からピンホール発生をより抑制することができる。
【００２９】
（シール層）
シール層３は、耐内容物性と相手材とのシール適性の機能を有している。使用される樹脂としては、ＬＤＰＥ樹脂、ＬＬＤＰＥ樹脂、ＭＤＰＥ樹脂、ＨＤＰＥ樹脂、ＰＰ樹脂、ＥＶＡ樹脂、ＥＭＭＡ樹脂、ＥＥＡ樹脂、ＥＭＡ樹脂、Ｅ−ＥＡ−ＭＡＨ樹脂、ＥＡＡ樹脂、ＥＭＡＡ樹脂、ＩＯＮ樹脂等の樹脂が好適に使用でき、単体あるいは２種類以上を含んでいても良い。なかでも、ＬＬＤＰＥ樹脂、ＥＶＡ樹脂が透明性やシール強度等に優れる点で特に好ましい。
【００３０】
シール層３にはイージーピール機能を付与することができる。イージーピール機能とは、流通時や保管時には内容物の密封性を保持しているが、開封時には手の力で容易に開けられるといった機能である。イージーピール機能としては、シール層と相手材の界面から剥がれる界面剥離タイプ、シール層あるいは相手材の最外層の層間で剥がれる層間剥離タイプおよびシール層が凝集破壊することで剥がれる凝集剥離タイプがあるが、いずれのタイプでも良い。例えば、凝集剥離タイプのイージーピール機能を付与する方法としては、ＥＶＡ樹脂、ＥＭＭＡ樹脂、ＥＥＡ樹脂、ＥＭＡ樹脂、ＥＡＡ樹脂、ＥＭＡＡ樹脂、ＩＯＮ樹脂、ＬＤＰＥ樹脂およびＬＬＤＰＥ樹脂などとＰＰ樹脂とを混合することで達成される。ここで用いられるＰＰ樹脂としては、ポリプロピレンのホモポリマー、プロピレン−エチレンのランダムコポリマーあるいはプロピレン−エチレンのブロックコポリマーいずれのタイプであっても良い。中でも、ＥＭＡＡ樹脂あるいはＥＭＭＡ樹脂１０〜９０重量部にＰＰ樹脂９０〜１０重量部を含有したものが、耐油性に優れる等の点から好適に用いられる。この場合、エチレン共重合体が１０重量部未満ではイージーピール性の効果が少なくなり、９０重量部を越えるとピール強度のばらつきが大きくなってしまう。
【００３１】
（多層フィルム）
図１で例示したような多層フィルム７０では、外層１と、中間層２と、シール層３とを、別々に製造してからラミネーター等により接合して得ても良いが、外層１と、中間層２と、シール層３とを例えば空冷式または水冷式共押出インフレーション法、共押出Ｔダイ法で製膜する方法で得る方法が好ましい。なかでも、共押出Ｔダイ法で製膜する方法が厚さ制御に優れる点で特に好ましい。また、外層１と、中間層２と、シール層３とをそのまま接合しても良いし、接着層を介して接合しても良い。
【００３２】
前記多層フィルムの層数は３層以上で、該多層フィルムの１４０〜１６０℃における貯蔵弾性率の最大値（Ａ）が、該多層フィルムの１１０〜１３０℃における貯蔵弾性率の最小値（Ｂ）より大きければ他の層を設けても良い。この場合、外層およびシール層のそれぞれが多層フィルムの最外部の層となるように配置されていればその他の層の順番に制限はない。さらには、前記貯蔵弾性率の最大値（Ａ）と前記貯蔵弾性率の最小値（Ｂ）の差（（Ａ）−（Ｂ））が、１０ＭＰａ以上である多層フィルムが包装体のカール抑制効果が大きくなるので好ましい。
【００３３】
高速・広幅ラインで包装体を作製する場合、内容物を底材に充填した後は、内容物の重さによりフィルムの垂れ下がりが大きくなる。また、高速・広幅ラインではシール時間を短くするためにシール温度を高く設定されることが多く、蓋材と底材とをシールした直後の多層フィルム複合体、すなわち包装体のフランジ部の温度も高くなり、最も変形のしやすい状態となっている。このように、シール直後の変形のしやすい状態に、内容物の重さによるフィルム面と垂直な下向きの力と、次の工程に搬送するために与えられるフィルム面と水平の力が包装体に働くので、シール直後に包装体のフランジ部に変形が生じやすく、この変形が包装体のカールの原因となる。そのため、シール温度領域である１４０〜１６０℃における貯蔵弾性率の最大値（Ａ）を１１０〜１３０℃における貯蔵弾性率の最小値（Ｂ）より大きくなるように設計することで、成形性や耐ピンホール性などを低下させることなく、包装体のカールを抑制することが可能となる。
【００３４】
本発明の多層フィルムにおける各層については、酸化防止剤、スリップ剤、アンチブロッキング剤、帯電防止剤、紫外線吸収剤、樹脂改質剤、染料及び顔料等着色剤、安定剤等の添加剤、フッ素樹脂、シリコンゴム等の耐衝撃性付与剤、酸化チタン、炭酸カルシウム、タルク等の無機充填剤を含有しても良い。また、各樹脂層の間には必要に応じて接着樹脂層を設けることができる。
【実施例】
【００３５】
以下、本発明を実施例及び比較例に基づいて更に詳細に説明するが、本発明はこれらの実施例に限定されるものではない。
（実施例１）
１．多層フィルムの作製
図２に示すように、外層１を構成するポリエステル系樹脂１として共重合ポリエステル樹脂（（品番ＳＫＹＰＥＴ−ＢＲ８０４０：酸成分としてテレフタル酸ジメチル、グリコール成分として９５モル％のエチレングリコールおよび５モル％のシクロヘキサンジメタノールを用いた共重合ポリエチレンテレフタレート樹脂、ＳＫ  ｃｈｅｍｉｃａｌｓ製）試料を約５ｍｇ秤量し、それを示差走査熱量測定装置（セイコーインスツル（株）製ＤＳＣ６１００）にセットし、昇温速度５℃／分で上限温度を３５０℃に設定して昇温した後、降温速度５℃／分で２５℃まで冷却した際に現われたピークの内、最大ピークが現われた温度（即ち結晶化温度であり、以下、Ｔｃと記載する。）＝１６３℃）と、中間層２３及び２４を構成する樹脂として接着性樹脂１（品番ＳＦ７４０、三井化学(株)製）と、中間層２２を構成する樹脂としてＥＶＯＨ樹脂１（品番Ｊ１０２Ｂ、（株）））クラレ製）と、中間層２１を構成する樹脂としてポリアミド系樹脂１〔ポリアミド樹脂（ａ）（品番１０３０Ｂ、宇部興産(株)製）６０重量部に対し、ポリアミド樹脂（ｂ）（品番シーラＰＡ  ３４２６、三井・デュポンポリケミカル(株)製）を４０重量部含有した樹脂〕と、中間層２５を構成する樹脂としてＬＬＤＰＥ樹脂１（品番ウルトゼックス２０２２Ｌ、(株)プライムポリマー製）と、シール層３を構成する樹脂としてポリオレフィン系樹脂１〔エチレン・酢酸ビニル共重合樹脂（品番Ｐ１２０５、三井・デュポンポリケミカル(株)製）６０重量部に対し、ポリプロピレン樹脂（品番Ｓ１３１、住友化学(株)製）を４０重量部含有した樹脂〕とを７層ダイスで共押出し、多層フィルム７１を作製した。得られた多層フィルムの各層の厚さは、外層１が２５μｍ、中間層２３及び２４が５μｍ、中間層２１が１５μｍ、中間層２２が１０μｍ、中間層２５が１５μｍ及びシール層３が５μｍであった。
【００３６】
２．多層フィルムの貯蔵弾性率の測定
得られた多層フィルムを幅４ｍｍ、長さ２０ｍｍにカットし、動的粘弾性測定装置（セイコーインスツル（株）製ＤＭＳ６１００）にセットして、引張りモード、昇温速度５℃／分、周波数１Ｈｚで１４０℃〜１６０℃における貯蔵弾性率の最大値（Ａ）および１１０℃〜１３０℃における貯蔵弾性率の最小値（Ｂ）を測定したところ、（Ａ）の値が５０ＭＰａ、（Ｂ）の値が３０ＭＰａおよびその差（（Ａ）−（Ｂ））の値が２０ＭＰａであった。
【００３７】
３．試験用包装体の作製
得られた多層フィルムを包装体底材用フィルムとした。また、２軸延伸ポリプロピレンフィルム４（ＯＰＰフィルム、厚さ３０μｍ。）とアルミ蒸着を施した２軸延伸ポリエチレンテレフタレートフィルム５（ＶＭ−ＰＥＴフィルム、厚さ１２μｍ。）及びＬＬＤＰＥ樹脂（品番ウルトゼックス２０２２Ｌ、(株)プライムポリマー製）をＴダイ押出法にて製膜したＬＬＤＰＥフィルム６（３０μｍ）をドライラミネート法により貼り合せた多層のフィルム８０（図３を参照。）を包装体蓋材用フィルムとした。そして深絞り型全自動真空包装機（型番Ｒ−５３０、ＭＵＬＴＩＶＡＣ社製）を用いて、包装体底材用フィルムに成形温度９０℃でポケットを成形し、スライスハム４０ｇを充填するとともに、前記包装体蓋材用フィルムをシール温度１５０℃にてシールすることにより試験用包装体を作製した。ここでの真空成形時の底材の絞り深さは５ｍｍとした。
【００３８】
（実施例２）
外層１を構成するポリエステル系樹脂として、下記のものを用いた以外は実施例１と同様にして試験用包装体を作製した。
外層１：ポリエステル系樹脂２（品番ノバペックスＧＭ６００Ｓ：ポリエチレンテレフタレート樹脂、三菱化学(株)製、Ｔｃ＝１８３℃）を用いた。得られた多層フィルムの貯蔵弾性率の値（Ａ）は５３ＭＰａ、値（Ｂ）は３２ＭＰａ、その差（（Ａ）−（Ｂ））は２１ＭＰａであった。
【００３９】
（実施例３）
多層フィルム７１の各層の厚みを下記のものにした以外は実施例１と同様にして試験用包装体を作製した。
得られた多層フィルムの各層の厚さは、外層１が２０μｍ、中間層２３及び２４が５μｍ、中間層２１が１５μｍ、中間層２２が１０μｍ、中間層２５が１０μｍ及びシール層３が５μｍであり、得られた多層フィルムの貯蔵弾性率の値（Ａ）は４７ＭＰａ、値（Ｂ）は２９ＭＰａ、その差（（Ａ）−（Ｂ））は１８ＭＰａであった。
【００４０】
（実施例４）
多層フィルム７１の各層の厚みを下記のものにした以外は実施例１と同様にして試験用包装体を作製した。
得られた多層フィルムの各層の厚さは、外層１が１０μｍ、中間層２３及び２４が５μｍ、中間層２１が１５μｍ、中間層２２が１０μｍ、中間層２５が１０μｍ及びシール層３が５μｍであり、得られた多層フィルムの貯蔵弾性率の値（Ａ）は３８ＭＰａ、値（Ｂ）は２５ＭＰａ、その差（（Ａ）−（Ｂ））は１３ＭＰａであった。
【００４１】
（実施例５）
外層１を構成するポリエステル系樹脂として、下記のものを用いた以外は実施例１と同様にして試験用包装体を作製した。
外層１：ポリエステル系樹脂３（品番ＳＫＹＰＥＴ−ＢＬ８０５０：酸成分として９５モル％のテレフタル酸あるいはテレフタル酸ジメチルおよび５モル％のイソフタル酸、グリコール成分としてエチレングリコールを用いた共重合ポリエチレンテレフタレート樹脂、ＳＫ  ｃｈｅｍｉｃａｌｓ製、Ｔｃ＝１７７℃）  
得られた多層フィルムの貯蔵弾性率の値（Ａ）は５１ＭＰａ、値（Ｂ）は３１ＭＰａ、その差（（Ａ）−（Ｂ））は２０ＭＰａであった。
【００４２】
（比較例１）
外層１を構成するポリエステル系樹脂として、下記のものを用いた以外は実施例１と同様にして試験用包装体を作製した。
外層１：ポリエステル系樹脂４（品番イースターＧＮ０７１：酸成分としてテレフタル酸あるいはテレフタル酸ジメチル、グリコール成分として７０モル％のエチレングリコールおよび３０モル％のシクロヘキサンジメタノールを用いた共重合ポリエチレンテレフタレート樹脂、イーストマンケミカルジャパン(株)製、非結晶性のためＴｃは無し）
得られた多層フィルムの貯蔵弾性率の値（Ａ）は１４ＭＰａ、値（Ｂ）は２０ＭＰａ、その差（（Ａ）−（Ｂ））は−６ＭＰａであった。
【００４３】
（比較例２）
外層１を構成するポリエステル系樹脂として、下記のものを用いた以外は実施例１と同様に
して試験用包装体を作製した。
外層１：ポリエステル系樹脂５  （品番ノバデュラン５０２０、三菱エンジニアリングプラスチックス(株)製、Ｔｃ＝１９０℃）  
得られた多層フィルムの貯蔵弾性率の値（Ａ）は５０ＭＰａ、値（Ｂ）は５７ＭＰａ、その差（（Ａ）−（Ｂ））は−７ＭＰａであった。
【００４４】
実施例１〜５及び比較例１〜２で得られた多層フィルムを包装体底材用フィルムとして用いた試験用包装体について、以下の評価を行った。評価項目を内容と共に示す。得られた結果を表１に示す。
透明性ＡＳＴＭ−Ｄ１００３に準じ、包装体底材用フィルムの光線透過率を測定した。各符号は、以下の通りである。なお、評価はｎ＝１０で行った。
○：光線透過率の値が９０％以上であった。
×：光線透過率の値が９０％未満であった。
成形性
包装体底材用フィルムを成形温度９０℃でポケット成形した際、金型通りに深絞り成形できているかを観察した。各符号は、以下の通りである。
○：金型通りに成形できていた。
×：金型通りに成形できていなかった。
カール性
スライスハムを包装した直後に、水平に設置された測定台の上で包装体の底材側を上にして置き、包装体の４隅のカール高さを測定した。各符号は、以下の通りである。なお、評価はｎ＝１０で行った。
○：４隅のカール高さの平均値が５ｍｍ以下であった。
×：４隅のカール高さの平均値が５ｍｍを超えていた。
【００４５】
【表１】
0005347419.tif 000002
【００４６】
（実施例６）
２軸延伸ポリプロピレンフィルム４（ＯＰＰフィルム、厚さ３０μｍ。）と実施例４で作製した多層フィルム７１（外層１を構成するポリエステル系樹脂：ポリエステル系樹脂１、品番ＳＫＹＰＥＴ−ＢＲ８０４０、多層フィルムの厚み：６０μｍ）をドライラミネート法により貼り合せた多層のフィルム９０（図４）を包装体蓋材用フィルムとして使用した。また、比較例１で作製した多層フィルム７１（外層１を構成するポリエステル系樹脂：ポリエステル系樹脂４、品番イースターＧＮ０７１、多層フィルムの厚み：８０μｍ）を包装体底材用フィルムとして使用した。これらの点以外は、実施例１と同様にして試験用包装体の作製を行った。
【００４７】
（比較例３）
２軸延伸ポリプロピレンフィルム４（ＯＰＰフィルム、厚さ３０μｍ。）と比較例１で作製した多層フィルム７１（外層１を構成するポリエステル系樹脂：ポリエステル系樹脂４、品番イースターＧＮ０７１、多層フィルムの厚み：８０μｍ）をドライラミネート法により貼り合せた多層のフィルム９０（図４）を包装体蓋材用フィルムとして使用した。また、比較例１で使用した多層フィルム７１（外層１を構成するポリエステル系樹脂：ポリエステル系樹脂４、品番イースターＧＮ０７１、多層フィルムの厚み：８０μｍ）を包装体底材用フィルムとして使用した。これらの点以外は、実施例１と同様にして試験用包装体を作製した。
【００４８】
実施例６及び比較例３において作製された試験用包装体について、実施例１〜５及び比較例１〜２と同様の方法で評価した。得られた結果を表２に示す。
【００４９】
【表２】
0005347419.tif 000003
【００５０】
実施例１〜６のように本発明に係る多層フィルムを包装体底材用フィルムまたは包装体蓋材用フィルムとして用いることにより、カール性の良好な包装体を得ることができ、包装体をベルトコンベアーで搬送した後にラベルを貼り付ける工程でも、個々がきれいに整列し正常にラベルを貼り付けることができた。また、実施例１〜６の多層フィルムは透明性や腰も十分であり、深絞り型全自動真空包装機での成形性にも優れていた。
【産業上の利用可能性】
【００５１】
本発明の多層フィルムは、その多層フィルムを成形した後、中身を充填し、蓋材によりシールされる包装体に使用することで、カール性に優れた包装体を得ることができる。また、包装体に使用するフィルムを薄くすることができるので、廃棄物を削減することができる。
【図面の簡単な説明】
【００５２】
【図１】本発明に係る多層フィルムの一例を示す断面図である。
【図２】本発明の実施例１〜５、比較例１〜２に用いた多層フィルム７１の断面図である。
【図３】本発明の実施例１〜５、比較例１〜２に用いた多層フィルム８０の断面図である。
【図４】本発明の実施例６、比較例３に用いた多層フィルム９０の断面図である。
【符号の説明】
【００５３】
１・・・外層
２・・・中間層
３・・・シール層
４・・・２軸延伸ポリプロピレンフィルム
５・・・２軸延伸ポリエチレンテレフタレートフィルム
６・・・ＬＬＤＰＥフィルム
２１・・・ポリアミド系樹脂層
２２・・・ＥＶＯＨ樹脂層
２３・・・接着性樹脂層
２４・・・接着性樹脂層
２５・・・ＬＬＤＰＥ樹脂層
７０・・・本発明に係る多層フィルムの一例
７１・・・本発明に係る多層フィルムの一例
８０・・・本発明に係る多層フィルムと共に用いられる多層フィルムの一例
９０・・・本発明に係る多層フィルムと二軸延伸フィルムとを貼りあわせた多層フィルムの一例
【図１】
0005347419.tif 000004
【図２】
0005347419.tif 000005
【図３】
0005347419.tif 000006
【図４】
0005347419.tif 000007